СПОСОБ ОПРЕДЕЛЕНИЯ СРЕДНЕЙ ДЛИНЫ НЕПАРАЛЛЕЛИЗОВАННОГО ЛЬНЯНОГО ВОЛОКНА
METHOD FOR DETERMINING AVERAGE LENGTH OF NON- PARALLELISABLE FLAX FIBER

Изобретение относится к текстильной промышленности, а именно к области оценки качества лубоволокнистых материалов, и может быть использовано для определения средней длины непараллелизованного льняного волокна.
Известен способ определения средней длины льняного волокна [1, с.108-109], включающий подготовку штапеля, его взвешивание, определение массы 20-миллиметровой вырезки из середины штапеля и вычисление средней длины волокна по специальной формуле.
Однако этот способ является продолжительным и трудоемким.
Известен способ определения средней длины непараллелизованного льняного волокна [1, с.106], включающий отбор пробы волокна, подготовку из него ленты, механическое испытание волокон и определение средней длины.
Этот способ также является трудоемким, а процесс испытания трудно автоматизировать.
Указанный способ [1, с.106] по своей технической сущности и достигаемому эффекту наиболее близок к предлагаемому и поэтому может быть выбран в качестве прототипа.
Технической задачей изобретения является ускорение испытаний при определении средней длины, а также обеспечение возможности автоматизации процесса испытания и анализа полученных результатов.
Поставленная техническая задача достигается тем, что в способе определения средней длины непараллелизованного льняного волокна, включающем отбор пробы волокна, подготовку из него ленты, механическое испытание волокон и определение средней длины, согласно изобретению волокнистую ленту при механическом испытании подают посредством постепенного ввода в один из концов трубы, из второго конца которой удаляют воздух, определяют массу оборвавшегося участка ленты и в зависимости от этой массы рассчитывают среднюю длину волокна.
Подача посредством постепенного ввода ленты в один из концов трубы позволяет сформировать силу растягивания ленты и постепенно ее увеличивать по мере движения ленты. Удаление воздуха из второго конца трубы позволяет получить в трубе условия, которые обеспечивают формирование силы натяжения волокнистой ленты. Определение массы оборвавшегося участка позволяет оценить разрывное усилие ленты, которое зависит от средней длины волокна. Это позволяет устранить трудоемкий процесс подготовки штапеля, ускорить испытания и автоматизировать их.
Необходимая точность оценки средней длины достигается наличием расчетной зависимости между средней длиной и массой оборвавшихся участков ленты.
Сущность изобретения поясняется чертежом.
На чертеже изображена схема реализации способа определения средней длины непараллелизованного льняного волокна. На схеме изображены: лента 1, пара вращающихся валков 2, труба 3, вентилятор 4, оборвавшийся участок ленты 5.
Способ реализуется следующим образом. Из массы непараллелизованного льняного волокна формируют ленту 1. Пропускают ее между парой вращающихся валков 2. Далее лента попадает в трубу 3, из другого конца которой высасывают воздух. Высасывание воздуха обеспечивает вентилятор 4. Под действием аэродинамической силы лента разрывается. Оборвавшийся участок взвешивают. После пропуска всей ленты может получиться несколько оборвавшихся участков. Поэтому находят среднее значение массы и определяют среднюю длину по формуле:
L=45m-11,85,
где L - средняя длина, см, m - средняя масса, г.
Пример конкретного выполнения.
1
2
3
4
5
Получены оборвавшиеся участки ленты массой m=0,63 г, m=0,58 г, m=0,62 г, m=0,56 г, m=0,61 г. Находим среднее значение массы: m=0,6 г.
Находим среднюю длину волокна: L=45·0,6-11,85=15 см.
Предложенный способ позволяет ускорить и автоматизировать процесс испытаний при определении средней длины непараллелизованного льняного волокна.
Источники информации
1. В.В.Городов, С.Е.Лазарева, И.Я.Лунев. Испытание лубоволокнистых материалов. М.: Легкая индустрия. 1969.